(57)【要約】  本発明は、塗料ベース成分Ａ及び硬化成分Ｂを含む二成分コーティング材料組成物に関する。ここで、塗料ベース成分Ａは、エステル基を含有するポリオールの群から選択され、且つ３００〜５００ｍｇＫＯＨ／ｇのヒドロキシル価を有し２を超えるヒドロキシル基官能価を有する、１種以上のポリオールＡ１、エーテル基及びエステル基を含まない一般式Ｒ１−（ＯＨ）ｐ（式中、Ｒ１は５〜１８個の炭素原子を有するｐ価の分岐、環式又は直鎖、飽和又は不飽和の脂肪族炭化水素ラジカルであり、ラジカルＲ１は任意に１個以上の第三級アミノ基を含み、及びｐは２〜６である）の１種以上の脂肪族ポリオールＡ２、一般式Ｒ２−（Ｃ＝Ｏ）ｒ−Ｏ−（ＡＯ）ｓ−Ｒ３（式中、Ｒ２は６〜３０個の炭素原子を有する飽和又は不飽和の脂肪族炭化水素ラジカルであり、Ｒ３はＨ、ラジカルＰＯ（ＯＨ）２、又は任意に部分的にリン酸化された単糖又は二糖のラジカル又は任意に部分的にリン酸化されたアルジトールのラジカルであり、ＡＯはエチレンオキシド、プロピレンオキシド、及びブチレンオキシドからなる群から選択される１種以上のアルキレンオキシドラジカルを表し、ｒは０又は１であり、ｓは０〜３０である）の１種以上の種Ａ３、及び有機スズ化合物の群から選択される少なくとも１種以上の架橋触媒Ａ４、及び任意に、さらに、任意の構成成分を含み、硬化成分Ｂは、平均２．４〜５個のＮＣＯ基を有する１種以上のポリイソシアネートＢ１を含む。二成分コーティング材料組成物は、少なくとも９６質量％の固形分を含み、硬化成分Ｂ中のＮＣＯ基の、塗料ベース成分Ａ中のヒドロキシル基、第一級アミノ基及び第二級アミノ基の酸性水素原子に対するモル比は、１：１．１５〜１：０．９５である。本発明はさらに、繊維強化プラスチックをコーティングするための方法及びコーティングした繊維強化プラスチックを製造する方法、及び繊維強化プラスチックをコーティングするための本発明のコーティング材料の使用方法に関する。【特許請求の範囲】
【請求項１】
塗料ベース成分Ａ及び硬化成分Ｂを含む二成分コーティング材料組成物であって、
前記塗料ベース成分Ａが、
ｉ．  エステル基を含有するポリオールの群から選択され、且つ３００〜５００ｍｇＫＯＨ／ｇのヒドロキシル価を有し２を超えるヒドロキシル基官能価を有する、１種以上のポリオールＡ１、
ｉｉ．  エーテル基及びエステル基を含まない一般式（Ｉ）
Ｒ１−（ＯＨ）ｐ        （Ｉ）
（式中、Ｒ１は５〜１８個の炭素原子を有するｐ価の分岐、環式又は直鎖、飽和又は不飽和の脂肪族炭化水素ラジカルであり、ラジカルＲ１は任意に１個以上の第三級アミノ基を含み、及びｐは２〜６である）の１種以上の脂肪族ポリオールＡ２、
ｉｉｉ．  一般式（ＩＩ）
Ｒ２−（Ｃ＝Ｏ）ｒ−Ｏ−（ＡＯ）ｓ−Ｒ３        （ＩＩ）
（式中、Ｒ２は６〜３０個の炭素原子を有する飽和又は不飽和の脂肪族炭化水素ラジカルであり、Ｒ３はＨ、ラジカルＰＯ（ＯＨ）２、又は任意に部分的にリン酸化された単糖又は二糖のラジカル又は任意に部分的にリン酸化されたアルジトールのラジカルであり、ＡＯはエチレンオキシド、プロピレンオキシド、及びブチレンオキシドからなる群から選択される１種以上のアルキレンオキシドラジカルを表し、ｒは０又は１であり、ｓは０〜３０である）の１種以上の種Ａ３、
ｉｖ．  有機スズ化合物の群から選択される１種以上の架橋触媒Ａ４、
ｖ．  少なくとも２個の第二級アミノ基、及び１２０〜２８０ｍｇＫＯＨ／ｇのアミン価を有する任意の１種以上のポリアミンＡ５、
ｖｉ．  任意の１種以上のポリエーテルジオールＡ６、
ｖｉｉ．  任意の１種以上のポリエーテル修飾アルキルポリシロキサンＡ７、
ｖｉｉｉ．  任意の１種以上の顔料Ａ８及び/又は１種以上のフィラーＡ８、及び
ｉｘ．  湿潤剤及び/又は分散剤、レオロジー助剤及び流れ制御剤からなる群から選択される任意の１種以上の添加剤Ａ９、を含み、
及び、
前記硬化成分Ｂが、
ｉ．  平均２．４〜５個のＮＣＯ基を有する１種以上のポリイソシアネートＢ１を含み、
前記二成分コーティング材料組成物は、前記二成分コーティング材料組成物の総質量に対して、ＡＳＴＭ  Ｄ２３６９（２０１５年）により、少なくとも９６質量％の固形分を含み、及び
前記硬化成分Ｂ中のＮＣＯ基の、前記塗料ベース成分Ａ中のヒドロキシル基、第一級アミノ基及び第二級アミノ基の酸性水素原子に対するモル比が、１：１．１５〜１：０．９５であることを特徴とする、二成分コーティング材料組成物。
【請求項２】
１種又は複数種のポリオールＡ１が、エステル基を含有し、３４０〜４６０ｍｇＫＯＨ／ｇのヒドロキシル価及び３〜４のヒドロキシル基官能価を有する分岐ポリオールである、請求項１に記載の二成分コーティング材料組成物。
【請求項３】
エーテル基及びエステル基を含まない１種又は複数種の脂肪族ポリオールＡ２が、一般式（Ｉ）
Ｒ１−（ＯＨ）ｐ        （Ｉ）
（式中、Ｒ１は６〜１６個の炭素原子を有するｐ価の分岐飽和脂肪族炭化水素ラジカルであり、前記ラジカルＲ１は任意に１〜３個の第三級アミノ基を含み、ｐは２〜４であり、２〜６個以下の炭素原子及び／又は窒素原子が、２個のすぐ隣接するヒドロキシル基の間に位置する）
を有する、請求項１又は２に記載の二成分コーティング材料組成物。
【請求項４】
エーテル基及びエステル基を含まない１種又は複数種の脂肪族ポリオールＡ２が、５００〜１０００ｍｇＫＯＨ／ｇの範囲のヒドロキシル価を有する、請求項１から３のいずれか一項に記載の二成分コーティング材料組成物。
【請求項５】
一般式（ＩＩ）の１種以上の種Ａ３において、Ｒ２は１０〜２４個の炭素原子を有する飽和又は不飽和の脂肪族炭化水素ラジカルであり、
Ｒ３はＨ、ラジカルＰＯ（ＯＨ）２、又は任意に部分的にリン酸化された単糖又は二糖のラジカル、又は任意に部分的にリン酸化されたアルジトールの、さらに具体的にはソルビトールのラジカルであり、
ＡＯはエチレンオキシド及びプロピレンオキシドからなる群から選択される１種以上のアルキレンオキシドラジカルを表し、ｒは０又は１であり、及びｓは０、又は１〜２５である、請求項１から４のいずれか一項に記載の二成分コーティング材料組成物。
【請求項６】
一般式（ＩＩ）の１種以上の種Ａ３において、Ｒ２は１０〜２４個の炭素原子を有する飽和又は不飽和の脂肪族炭化水素ラジカルであり、
Ｒ３はＨ、ラジカルＰＯ（ＯＨ）２、又は任意に部分的にリン酸化された単糖のラジカル、又は任意に部分的にリン酸化されたアルジトールの、さらに具体的にはソルビトールのラジカルであり、
ＡＯはエチレンオキシド及びプロピレンオキシドからなる群から選択される１種以上のアルキレンオキシドラジカルを表し、及び前記ラジカルＡＯ全体におけるエチレンオキシドの割合が少なくとも７０ｍｏｌ％であり、ｒは０又は１であり、及びｓは０又はｓは６〜２０である、請求項１から５のいずれか一項に記載の二成分コーティング材料組成物。
【請求項７】
１種又は複数種の架橋触媒Ａ４が、ジアルキルスズジカルボキシレート及びジアルキルスズジメルカプチドの群から選択される、請求項１から６のいずれか一項に記載の二成分コーティング材料組成物。
【請求項８】
ポリアミンＡ５が一般式（Ｖ）
【化１】
2020528103.tif 000007
（式中、ラジカルＲ４は、互いに独立して、１〜６個の炭素原子を有する分岐又は非分岐のアルキルラジカルであり、
ラジカルＲ５は、６〜２４個の炭素原子を有するｗ価の脂肪族及び／又は脂環式炭化水素ラジカルであり、及び
ｗは２〜４である）
を有する、請求項１から７のいずれか一項に記載の二成分コーティング材料組成物。
【請求項９】
１種又は複数種のポリエーテルジオールＡ６が、一般式（ＶＩＩ）
ＨＯ−（ＡＯ）ｔ−Ｈ              （ＶＩＩ）
（式中、ラジカルＡＯは、互いに独立して、エチレンオキシド、プロピレンオキシド、及びブチレンオキシドからなる群から選択されるアルキレンオキシドラジカルであり、ｔは５〜３０である）
を有する、請求項１から８のいずれか一項に記載の二成分コーティング材料組成物。
【請求項１０】
１種又は複数種のポリエーテル修飾アルキルポリシロキサンＡ７が、ポリエーテル修飾メチルポリシロキサンである、請求項１から９のいずれか一項に記載の二成分コーティング材料組成物。
【請求項１１】
１種又は複数種の脂肪族ポリイソシアネートＢ１がジイソシアネートの三量体及び／又は四量体であり、前記三量体及び／又は四量体がイミノオキサジアジンジオン、イソシアヌレート、アロファネート及びビウレットの群から選択される、請求項１から１０のいずれか一項に記載の二成分コーティング材料組成物。
【請求項１２】
構成成分Ａ１〜Ａ９及びＢ１の質量合計が、二成分コーティング材料組成物の総質量内において、好ましくは少なくとも９０質量％であり、
構成成分Ａ１、Ａ２、及びＡ５の質量合計が、塗料ベース成分Ａの総質量に対して、７５〜９５質量％であり、
構成成分Ａ１の質量合計が、構成成分Ａ１及びＡ２の質量合計に対して、５０質量％を超え、
構成成分Ａ３の質量合計が、塗料ベース成分Ａの総質量に対して、１〜７質量％であり、
構成成分Ａ４の質量合計が、塗料ベース成分Ａの総質量に対して、０．１５〜１．５質量％であり、
構成成分Ａ５の質量合計が、構成成分Ａ１、Ａ２、及びＡ５の質量合計に対して、５０質量％未満〜０質量％であり、
構成成分Ａ６の質量合計が、塗料ベース成分Ａの総質量に対して、０〜１０質量％であり、
構成成分Ａ７の質量合計が、塗料ベース成分Ａの総質量に対して、０〜５質量％であり、
構成成分Ａ８の質量合計が、塗料ベース成分Ａの総質量に対して、０〜２０質量％であり、
構成成分Ａ９の質量合計が、塗料ベース成分Ａの総質量に対して、０〜８質量％であり、及び
構成成分Ｂ１の質量合計が、硬化成分Ｂの総質量に対して、少なくとも９０質量％である、
請求項１から１１のいずれか一項に記載の二成分コーティング材料組成物。
【請求項１３】
（１）  繊維強化プラスチックを型に入れ、
（２）  繊維強化プラスチックと型との間の隙間を除いて前記型を閉じて、型と繊維強化プラスチックとの間に中空を形成し、
（３）  請求項１から１２のいずれか一項に記載の二成分コーティング材料組成物で前記中空を満たし、
（４）  前記コーティング材料組成物を硬化させ、及び
（５）  その後コーティングした繊維強化プラスチックを取り出す、
繊維強化プラスチックをコーティングする方法。
【請求項１４】
（Ａ）  製造する繊維強化プラスチックの繊維強化の役目を果たす繊維又は繊維集合体の予備成形体を前記型に入れ、
（Ｂ）  隙間を除いて前記型を閉じ、形成された前記中空を空にし、
（Ｃ）  その後、製造する繊維強化プラスチックのマトリクスを形成する液体プラスチックを注入し、
（Ｄ）  液体プラスチックを前記予備成形体を通してプレスし、前記繊維又は繊維集合体を濡らして前記型を閉じ、
（Ｅ）  前記液体プラスチックを硬化させて、繊維強化プラスチックを形成し、
（Ｆ）  工程（Ｅ）の直後の前記型を、繊維強化プラスチックと型との間の隙間を除いて閉じ、型と繊維強化プラスチックとの間に中空を形成し、
（Ｇ）  前記中空を、請求項１から１２のいずれか一項に記載の二成分コーティング材料組成物で満たし、
（Ｈ）  前記コーティング材料組成物を硬化させ、及び
（Ｉ）  その後コーティングした繊維強化プラスチックを取り出す、
コーティングした繊維強化プラスチックの製造方法。
【請求項１５】
前記繊維強化プラスチックが、構成要素、好ましくは自動車の車体部品から選択される構成要素の形態である、請求項１３又は１４に記載の方法。
【請求項１６】
工程（２）又は工程（Ｆ）における前記隙間が、硬化したコーティング材料組成物の膜厚が１００〜２５０μｍの範囲にあるような幅である、請求項１３から１５のいずれか一項に記載の方法。
【請求項１７】
前記コーティングした繊維強化プラスチックを、中間の研磨操作なしで、１種以上のベースコートフィルム及び１種以上のクリアコートフィルムでコーティングし、及び
前記ベースコートフィルム（単数又は複数）及びクリアコートフィルム（単数又は複数）を別個に又は一緒に硬化させる、
請求項１３から１６のいずれか一項に記載の方法。
【請求項１８】
繊維強化プラスチックをコーティングするための、請求項１から１２のいずれか一項に記載の二成分コーティング材料組成物の使用方法。
【発明の詳細な説明】
【技術分野】
【０００１】
本発明は、繊維強化複合材料及びプラスチック材料をコーティングするための、さらに具体的にはオーバーモールディングプロセス（型内注入（injection in-mold）コーティングプロセス）に適した二成分コーティング材料組成物、そのような材料をコーティングする方法、及びコーティングした繊維強化複合材料及びプラスチック材料を製造するための、特にマルチコートコーティングプロセスにおける、二成分コーティング材料組成物の使用方法に関する。
【背景技術】
【０００２】
車体及びその部品の質量を低減させる材料は、特に燃料消費を低減し、故に二酸化炭素排出量を低減する目的で、継続的な需要がある。材料は、容易に成形可能であり、故に構造を最大限に自由にできることが、さらに要求される。既にある程度質量を低減できる、従来技術の適した基材は、例えば、アルミニウム及び高性能鋼である。しかしながら、繊維強化複合材料及び繊維強化プラスチックなどの材料は、自動車製造業者にますます吟味されている。そのような材料は、特に車両の屋根、フード、車両ドア、及び尾部の領域に関連する。しかしながら、これらの材料を使用する際の課題は、仕上げラインでコーティングできないこと、及びそれにもかかわらず、１回のコーティング後に極めて優れた表面品質（クラスＡ表面）を示すことを要求されることである。
【０００３】
しかし、繊維強化複合材料及び繊維強化プラスチックは通常、不規則な表面構造を有する。この表面構造は普通は粗く、場合により開放繊維も有し、コーティング後に、コーティング層を通じ、一般にプライマーサーフェサーコート、ベースコート、及びクリアコートを通じ、仕上げ表面まで伝播する不規則性を備える。基材表面の構造の、最上部のコーティング材料フィルムの表面までの伝播は、繊維強化材料の繊維とそれを囲むプラスチックマトリックスの熱膨張係数の違いにまでさかのぼることができる。特に、車体の領域で目に見える構成要素の場合、これは大きな問題を呈する。
【０００４】
既に市場にある自動車は、その車体がクラスＡ表面を有する炭素繊維強化複合材料に基づく全複合材料シェル構造である。しかしながら、マルチコートコーティングは、各場合とも複数のサーフェーサーコート、ベースコート、及びクリアコートを有し、及び複数の中間研磨工程に加え最終研磨工程を含む、技術的に非常に複雑なコーティング構成で製造される。
【０００５】
従って、特に繊維強化複合材料及び繊維強化プラスチックのための簡単なコーティング方法を提供する努力がされる。ここでは、多数の中間コートが、ベースコートフィルム及びクリアコートフィルムを用いた最終コーティングの前に、可能な限り１種のコーティング材料フィルムで置き換えられる。このフィルムは厚い膜厚で塗布することができ、膜厚により不規則な基材表面の伝播を効果的に防ぎ、プライマーサーフェーサーなしで基材に極めて優れた接着をし、費用がかかり不便な洗浄及び／又は研磨工程なしで、標準的な市販のベースコート及びクリアコート材料を用いてコーティングすることができる。
【０００６】
クラスＡ表面品質が所望される場合、従来の噴霧塗布では１００μｍを超える厚い膜厚が製造できず、又はこの手段では１５０μｍを超える厚い膜厚でさえ製造できない。一方で、繊維強化プラスチックの構成要素を用いることで獲得される軽量化が失われるので、不必要に厚いコーティング材料フィルムを製造することも所望されない。
【０００７】
可変且つ厚い厚膜を製造し得る可能な方法は、オーバーモールディングプロセス（型内注入コーティングプロセス）又は従来の型内コーティングプロセスである。
【０００８】
従来の型内コーティングプロセスでは、コーティング材料を噴霧又は注入することによって型表面をコーティングし、その後、繊維強化複合材料基材又は繊維強化プラスチック基材を、未硬化の又はまだ完全に硬化していないコーティング材料上にプレスする。
【０００９】
オーバーモールディングプロセスの場合、コーティング材料組成物を基材と型表面との間の隙間に注入する。コーティング材料のフラッシュオフ又は予備乾燥がこの方法では不可能であるので、使用できるコーティング材料は、揮発性構成成分を含まないか、実質的に含まず、故に環境に優しいコーティング材料のみである。しかしながら、オーバーモールドプロセスでは、反応性希釈剤として知られるコーティング材料の他の構成成分と反応することができる溶媒も、使用することができる。このような場合に使用される用語は、無溶媒コーティング材料又は１００％固体を有するコーティング材料系である。しかし実際には、この種の系でさえ、非常に少量の揮発性有機溶媒を含有する場合がある。これらの溶媒は一般に、溶媒中に事前に溶解した添加剤を介して配合物に入る。オーバーモールディングプロセスの場合、基材と型表面との間の隙間幅の結果として、コーティング材料フィルムの膜厚は、非常に正確に指定することができる。
【００１０】
オーバーモールディングプロセスの１種の特定の変形は、表面樹脂トランスファー成形（表面ＲＴＭプロセス）として知られているものである（Ｋｕｎｓｔｓｔｏｆｆｅ３／２０１４、第８６頁〜第８９頁のＲｅｎｋｌ，Ｓｃｈｍｉｄｈｕｂｅｒ＆Ｆｒｉｅｓ参照）。
【先行技術文献】
【非特許文献】
【００１１】
【非特許文献１】Ｋｕｎｓｔｓｔｏｆｆｅ３／２０１４、第８６頁〜第８９頁のＲｅｎｋｌ，Ｓｃｈｍｉｄｈｕｂｅｒ＆Ｆｒｉｅｓ
【発明の概要】
【発明が解決しようとする課題】
【００１２】
しかしながら、コーティング材料が型表面と接触しているあらゆるプロセスでは、表面を損傷せずに型表面からコーティングを離型することも要求される。これは従来では、使用前に離型剤を型表面に提供することによって達成することができる。しかしながら、離型剤を使用する場合、この薬剤は、コーティング材料で基材をコーティングした後、型表面上だけでなくコーティング材料表面上にも一部が残留する。例えば、ベースコート材料を用いる後続のコーティングの前に、この薬剤の残留物は、費用がかかり不便な洗浄プロセスによって除去しなければならない。従って本発明の目的の１つは、この種の外部離型剤を使用せずに、普通は金属の型表面からの損傷のない離型を可能にし、且つ一方で基材への極めて優れた接着を確実にし、及び例えばベースコート及びクリアコートなどのさらなるコーティングフィルムで再コーティングでき、費用がかかり不便な洗浄及び／又は研磨工程なしでクラスＡ表面を形成する、コーティング材料を提供することであった。さらに、厚い膜厚のコーティング材料が、比較的低い硬化温度で迅速に硬化することが可能でなければならない。
【課題を解決するための手段】
【００１３】
上記の目的は驚くべきことに、塗料ベース成分Ａ及び硬化成分Ｂを含む二成分コーティング材料組成物を提供することにより達成された。ここで、
塗料ベース成分Ａは、
ｉ．  エステル基を含有するポリオールの群から選択され、且つ３００〜５００ｍｇＫＯＨ／ｇのヒドロキシル価を有し２を超えるヒドロキシル基官能価を有する、１種以上のポリオールＡ１、
ｉｉ．  エーテル基及びエステル基を含まない一般式（Ｉ）
Ｒ１−（ＯＨ）ｐ        （Ｉ）
（式中、Ｒ１は５〜１８個の炭素原子を有するｐ価の分岐、環式又は直鎖、飽和又は不飽和の脂肪族炭化水素ラジカルであり、ラジカルＲ１は任意に１個以上の第三級アミノ基を含み、及びｐは２〜６である）の１種以上の脂肪族ポリオールＡ２、
ｉｉｉ．  一般式（ＩＩ）
Ｒ２−（Ｃ＝Ｏ）ｒ−Ｏ−（ＡＯ）ｓ−Ｒ３        （ＩＩ）
（式中、Ｒ２は６〜３０個の炭素原子を有する飽和又は不飽和の脂肪族炭化水素ラジカルであり、Ｒ３はＨ、ラジカルＰＯ（ＯＨ）２、又は任意に部分的にリン酸化された単糖又は二糖のラジカル又は任意に部分的にリン酸化されたアルジトールのラジカルであり、ＡＯはエチレンオキシド、プロピレンオキシド、及びブチレンオキシドからなる群から選択される１種以上のアルキレンオキシドラジカルを表し、ｒは０又は１であり、ｓは０〜３０である）の１種以上の種Ａ３、
ｉｖ．  有機スズ化合物の群から選択される１種以上の架橋触媒Ａ４、
ｖ．  少なくとも２個の第二級アミノ基、及び１２０〜２８０ｍｇＫＯＨ／ｇのアミン価を有する任意の１種以上のポリアミンＡ５、
ｖｉ．  任意の１種以上のポリエーテルジオールＡ６、
ｖｉｉ．  任意の１種以上のポリエーテル修飾アルキルポリシロキサンＡ７、
ｖｉｉｉ．  任意の１種以上の顔料Ａ８及び/又は１種以上のフィラーＡ８、及び
ｉｘ．  湿潤剤及び/又は分散剤、レオロジー助剤及び流れ制御剤からなる群から選択される任意の１種以上の添加剤Ａ９、を含み、
及び、
硬化成分Ｂは、
ｉ．  平均２．４〜５個のＮＣＯ基を有する１種以上のポリイソシアネートＢ１を含み、
その二成分コーティング材料組成物は、二成分コーティング材料組成物の総質量に対して、ＡＳＴＭ  Ｄ２３６９（２０１５年）により、少なくとも９６質量％、好ましくは少なくとも９８質量％、さらに好ましくは少なくとも９９質量％の固形分を含み、及び
硬化成分Ｂ中のＮＣＯ基の、塗料ベース成分Ａ中のヒドロキシル基、第一級アミノ基及び第二級アミノ基の酸性水素原子に対するモル比が、１：１．１５〜１：０．９５、好ましくは１：１．１〜１：０．９６、さらに好ましくは１：１．０５〜１：０．９８である。
【発明を実施するための形態】
【００１４】
「二成分コーティング材料組成物」という用語は、２種の成分（塗料ベース及び硬化剤）を指定の比率で混合することによって、硬化をもたらす反応が開始する、コーティング材料を指す。個々の成分は、フィルムを形成できない、又は安定したフィルムを生成しないので、コーティング材料ではない（Ｒｏｅｍｐｐ  Ｌａｃｋｅ  ｕｎｄ  Ｄｒｕｃｋｆａｒｂｅｎ；項目見出し「ｔｗｏ−ｃｏｍｐｏｎｅｎｔ  ｐａｉｎｔ」）。
【００１５】
本明細書における「脂肪族ラジカル」という用語は、芳香族構造を含有しないラジカルを表す。
【００１６】
本明細書における「炭化水素ラジカル」という用語は、当該ラジカルが或る特定の他の基又は原子をさらに含み得ることが示されない限り、炭素原子及び水素原子のみを含有するラジカルを表す。
【００１７】
ヒドロキシル基及び第一級及び第二級アミノ基に関する「酸性水素原子」という用語は、ヒドロキシル基の酸素原子に結合した水素原子、又は第一級アミノ基の窒素原子に結合した２個の水素原子、及び第二級アミノ基の窒素原子に結合した水素原子も指す。
【００１８】
固形分は、ＡＳＴＭ  Ｄ２３６９（２０１５年）により、１１０℃で６０分間、約２グラムの二成分コーティング材料組成物の試料で決定した。
【００１９】
二成分コーティング材料組成物
以下にさらに詳細に記載する構成成分、塗料ベース成分Ａ及び硬化成分Ｂは、好ましさの程度が異なり得る構成成分も特に含め、一般に互いに独立して選択してよく、よって例えば、特に好ましい構成成分の選択は、他の好ましい、さらに好ましい又は特に好ましい構成成分とのみ組み合わせ可能であることを必ずしも意味するものではない。特定の好ましい構成成分を使用する際に、別の好ましい構成成分を選択することも、或る特定の場合に特に賢明で好ましいというわけではない。例えば、任意の顔料Ａ８は、湿潤剤及び分散剤Ａ９と組み合わせて慣例的に使用され、好ましくはポリアミンＡ５と、さらに好ましくは好ましいポリアミンＡ５とも組み合わされる。従って、好ましい組み合わせを以下で記載する場合、それらは必須の組み合わせとして必ずしも理解されるべきではなく、代わりに単なる特に好ましい実施形態として理解されるべきである。
【００２０】
塗料ベース成分Ａの構成成分
ポリオールＡ１
ポリオールＡ１は、エステル基を含有するポリオールの群から選択される。ポリオールＡ１は、好ましくは脂肪族ポリオールである。
【００２１】
ポリオールＡ１は、好ましくはポリエステルポリオール又はポリエステル−ポリエーテルポリオール、又は前述のポリオールの混合物である。
【００２２】
ポリオールＡ１又はポリオール混合物Ａ１は、３４０〜４６０ｍｇＫＯＨ／ｇ、好ましくは３６０〜４４０ｍｇＫＯＨ／ｇ、さらに好ましくは３８０〜４２０ｍｇＫＯＨ／ｇのヒドロキシル価を有することが好ましい。本発明の目的におけるヒドロキシル価は、ＥＮ  ＩＳＯ４６２９−２：２０１６により決定し得る。
【００２３】
ポリオールＡ１は、３〜５のヒドロキシル基官能価、さらに好ましくは３〜４のヒドロキシル基官能価を有することが好ましい。
【００２４】
さらに好ましくは、ポリオールＡ１は分岐状である。
【００２５】
非常に好ましくは、ポリオールＡ１は、３００〜５００ｍｇＫＯＨ／ｇのヒドロキシル価、なおよいのは３４０〜４６０ｍｇＫＯＨ／ｇのヒドロキシル価、及び３〜４のヒドロキシル基官能価を有するエステル基を含有する分岐ポリオールである。
【００２６】
エーテル基及びエステル基を含まない脂肪族ポリオールＡ２
本発明のコーティング材料組成物は、エーテル基及びエステル基を含まない一般式（Ｉ）
Ｒ１−（ＯＨ）ｐ        （Ｉ）
（式中、Ｒ１は５〜１８個の、好ましくは６〜１６個の、さらに好ましくは７〜１２個の、さらに具体的には８〜１１個の、例えば８、９、又は１０個の炭素原子を有するｐ価の分岐、環式又は直鎖の、好ましくは分岐状の、飽和又は不飽和、好ましくは飽和の、脂肪族炭化水素ラジカルであり、ラジカルＲ１は任意に１個以上の、好ましくは１〜３個の、さらに好ましくは２個の第三級アミノ基を含み、及び
ｐは２〜６、好ましくは２〜５、さらに好ましくは２〜４である）の１種以上の脂肪族ポリオールＡ２を含む。
【００２７】
２個のすぐ隣接するヒドロキシル基の間には、好ましくは２〜６個以下の、さらに好ましくは３〜５個の炭素及び／又は窒素原子がある。
【００２８】
構成成分Ａ２、換言すればエーテル及びエステル基を含まない脂肪族ポリオールＡ２、又はエーテル及びエステル基を含まない脂肪族ポリオールＡ２の混合物は、５００〜１０００ｍｇＫＯＨ／ｇの範囲の、さらに好ましくは６００〜９００ｍｇＫＯＨ／ｇの、非常に好ましくは６５０〜８５０ｍｇＫＯＨ／ｇ、さらに具体的には７００〜８００ｍｇＫＯＨ／ｇのヒドロキシル価を有することが好ましい。
【００２９】
さらに好ましくは、ラジカルＲ１は、ＣＨ２Ｃ（Ｃ２Ｈ５）（Ｃ４Ｈ８）ＣＨ２、ＣＨ２Ｃ（ＣＨ３）２ＣＨＣＨ（ＣＨ３）２、及び（Ｈ３ＣＣＨＣＨ２）２ＮＣＨ２ＣＨ２Ｎ（ＣＨ２ＣＨＣＨ３）２からなる群から選択される１種以上のラジカルである。
【００３０】
特に好ましいエーテル基を含まない脂肪族ポリオールＡ２は、例えば、２−ブチル−２−エチルプロパンジオール及び２，２，４−トリメチル−１，３−ペンタンジオール（ここで、２個のヒドロキシル基が３個の炭素原子（Ｃ１−Ｃ２−Ｃ３）により分離される）、又はＮ，Ｎ，Ｎ’，Ｎ’−テトラキス（２−ヒドロキシプロピル）エチレンジアミン（ここで、２個のすぐ隣接するヒドロキシル基の間で炭素及び／又は窒素原子の合計が５（Ｃ１−Ｃ２−Ｎ３−Ｃ４−Ｃ５）である）である。
【００３１】
構成成分Ａ１及びＡ２の合計に対して、ヒドロキシル価は、好ましくは４００〜６５０ｍｇＫＯＨ／ｇ、さらに好ましくは４５０〜６００ｍｇＫＯＨ／ｇ、非常に好ましくは４８０〜５８０ｍｇＫＯＨ／ｇである。
【００３２】
種Ａ３
種Ａ３は、以下の式（ＩＩ）
Ｒ２−（Ｃ＝Ｏ）ｒ−Ｏ−（ＡＯ）ｓ−Ｒ３        （ＩＩ）
（式中、Ｒ２は６〜３０個の、好ましくは８〜２６個の、さらに好ましくは１０〜２４個の、及び非常に好ましくは１２〜２４個の炭素原子を有する飽和又は不飽和の脂肪族炭化水素ラジカルであり、
Ｒ３はＨ、ラジカルＰＯ（ＯＨ）２、又は任意に部分的にリン酸化された単糖又は二糖のラジカル、又は任意に部分的にリン酸化されたアルジトールの、さらに具体的にはソルビトールのラジカルであり、
ＡＯはエチレンオキシド、プロピレンオキシド、及びブチレンオキシドからなる群から選択される１種以上のアルキレンオキシドラジカルを表し、
ｒは０又は１であり、及び
ｓは０〜３０、好ましくは１〜２５又は２〜２５、さらに好ましくは４〜２２又は６〜２０、及び非常に好ましくは８〜１８である）によって再生することができる構造を有する。
【００３３】
ラジカルＲ２は、好ましくは非環式ラジカルである。
【００３４】
ラジカルＡＯは同一又は異なってよく、ｓ個のラジカル内でそれらはランダムに、ブロックで又は勾配状で配置し得る。２種以上の異なる種類のＡＯが存在する場合、エチレンオキシドの割合が、ラジカルＡＯの合計数に対して、５０ｍｏｌ％を超える、さらに好ましくは少なくとも７０ｍｏｌ％、及び非常に好ましくは少なくとも９０ｍｏｌ％である場合が好ましい。上記の場合、エチレンオキシド以外のラジカルは、好ましくはプロピレンオキシドラジカルである。
【００３５】
ｒ＝０及びｓ＞０の場合、式（ＩＩ）の種は、任意にリン酸化されるか（Ｒ３＝ＰＯ（ＯＨ）２）、又は単糖又は二糖で、又はアルジトールのラジカルでエーテル化される、アルコキシル化脂肪アルコール、好ましくはエトキシル化脂肪アルコールである。
【００３６】
ｒ＝１及びｓ＞０の場合、式（ＩＩ）の種は、任意にリン酸化されるか（Ｒ３＝ＰＯ（ＯＨ）２）、又は単糖又は二糖で、又はアルジトールのラジカルでエーテル化される、アルコキシル化脂肪酸、好ましくはエトキシル化脂肪酸である。
【００３７】
ｓ＝０で、Ｒ３が単糖又は二糖のラジカル、又はアルジトールのラジカルである場合、式（ＩＩ）の種は、単糖又は二糖の、又はアルジトール（ｒ＝０）の脂肪アルコールエーテルであり、又は単糖又は二糖又はアルジトール（ｒ＝１）の脂肪酸エステルである。
【００３８】
さらに好ましくは、式（ＩＩ）の一部の又はすべての種について、ｓが２〜２５、なおよいのは６〜２０、及び最良なのは８〜１８であり、及び／又は、式（ＩＩ）の一部の又はすべての種について、ｓが０であり、Ｒ３が、単糖又は二糖の任意に部分的にリン酸化されたラジカル又はアルジトールの任意に部分的にリン酸化されたラジカルである場合である。
【００３９】
特に、種Ａ３の混合物を使用することも可能であり、ここで、少なくとも１種の種についてｓは０であり、少なくとも１種のさらなる種についてｓは＞０、好ましくは１〜２５又は２〜２５、さらに好ましくは４〜２２又は６〜２０、非常に好ましくは８〜１８である。
【００４０】
ｓ＞０の上記アルコキシル化脂肪アルコール及び／又はｓ＞０の上記アルコキシル化脂肪酸及び
ｒ＝ｓ＝０及びＲ３＝Ｈ、ＰＯ（ＯＨ）２、単糖ラジカル、二糖ラジカル、又はアルジトールラジカルである、任意にリン酸化又はエーテル化された脂肪アルコール、及び
ｒ＝１、ｓ＝０、及びＲ３＝Ｈ、ＰＯ（ＯＨ）２、単糖ラジカル、二糖ラジカル、又はアルジトールラジカルである、任意にリン酸化又はエステル化された脂肪酸、
を含む群から選択される少なくとも１種のさらなる種
を含む混合物が、非常に特に好ましい。
【００４１】
架橋触媒Ａ４
架橋触媒は主に、ポリイソシアネートＢ１中の遊離イソシアネート基と、塗料ベース成分Ａ中のヒドロキシル含有構成成分、及び／又は第一級アミノ基及び／又は第二級アミノ基を含む構成成分との間の反応を触媒する役目を果たす。
【００４２】
１種又は複数種の架橋触媒Ａ４は、有機スズ化合物の群から、好ましくはジアルキルスズジカルボキシレート及びジアルキルスズジメルカプチドの群から選択される。
【００４３】
ジアルキルスズジカルボキシレートは、好ましくは一般式（ＩＩＩ）
［（ＣｍＨ２ｍ＋１）］２Ｓｎ［ＯＣＣ（ＣｎＨ２ｎ＋１）］２      （ＩＩＩ）
（式中、ｍ＝１〜１０、好ましくはｍ＝４〜８、及びｎ＝５〜１５、好ましくはｎ＝７〜１３、及びさらに好ましくはｎ＝９〜１１である）を有する。確立したジアルキルスズジカルボキシレートには、特にジブチルスズジラウレート及び特にジオクチルスズジラウレートが含まれる。
【００４４】
ジアルキルスズジメルカプチドは、好ましくは一般式（ＩＶ）
［（ＣｍＨ２ｍ＋１）］２Ｓｎ［Ｓ（ＣｎＨ２ｎ＋１）］２      （ＩＶ）
（式中、ｍ＝１〜１０、好ましくはｍ＝４〜８、及びｎ＝６〜１６、好ましくはｎ＝８〜１４、及びさらに好ましくはｎ＝１０〜１２である）を有する。ジアルキルスズジメルカプチドの中では、特にジメチルスズジラウリルメルカプチドが確立されている。
【００４５】
特に好ましい種は、ジオクチルスズジラウレート及びジメチルスズジラウリルメルカプチドである。ジオクチルスズジラウレートを使用することが並外れて有利であることが判明した。意図される適用において、この化合物は触媒として作用するだけでなく、驚くべきことに、コーティングした基材の型からの離型を改善させるからである。
【００４６】
ポリアミンＡ５
ポリアミンＡ５は、１２０〜２８０ｍｇＫＯＨ／ｇのアミン価、好ましくは１５０〜２５０ｍｇＫＯＨ／ｇのアミン価、及びさらに好ましくは１７０〜２２０ｍｇＫＯＨ／ｇのアミン価を有する。
【００４７】
ポリアミンＡ５は、少なくとも２個の第二級アミノ基、好ましくは正確に２個の第二級アミノ基をさらに有する。ポリアミンＡ５は、好ましくはヒドロキシル基を含有せず、さらに好ましくは第二級アミノ基以外のさらなるアミノ基を含有しない。非常に好ましくは、Ａ５は、第二級アミノ基とは別に、ＮＣＯ基に対して反応性の基、さらに具体的にはヒドロキシル基、第一級アミノ基、及びカルボキシル基を含有しない。
【００４８】
Ａ５は、エステル基、さらに好ましくは第二級アミノ基の２倍のエステル基を含有することが好ましい。
【００４９】
特に好ましいポリアミンＡ５は、一般式（Ｖ）
【化１】
2020528103.tif 000002
（式中、
ラジカルＲ４は、互いに独立して、１〜６個、好ましくは１〜４個の炭素原子を有する分岐又は非分岐のアルキルラジカルであり、非常に好ましくはメチル、エチル、プロピル、又はブチルであり、
ラジカルＲ５は、６〜２４個の、好ましくは８〜２０個の、さらに好ましくは１０〜１８個の、及び非常に好ましくは１２〜１６個の炭素原子を有するｗ価の脂肪族及び／又は脂環式炭化水素ラジカルであり、例えば１３、１４又は１５個の炭素原子を有する炭化水素ラジカルであり、
及び
ｗは２〜４、好ましくは２又は３、さらに好ましくは２である）
によって示し得る。
【００５０】
非常に好ましくは、ポリアミンＡ５は、２個の第一級アミノ基を有するジアミン１モルの及びマレイン酸ジアルキルエステル２モルのマイケル付加物である。この種のマイケル付加物では、マレイン酸ジエステルの１個の炭素−炭素二重結合に、それぞれ１個の第一級アミノ基が付加される。
【００５１】
最後に言及したこれらの特に好ましいポリアミンＡ５は、ジアミンＡ５であり、以下の構造式（Ｖａ）
【化２】
2020528103.tif 000003
（式中、
ラジカルＲ４は、互いに独立して、１〜６個、好ましくは１〜４個の炭素原子を有する分岐又は非分岐のアルキルラジカルであり、非常に好ましくはメチル、エチル、プロピル、又はブチル、好ましくはエチルラジカルであり、
ラジカルＲ５は、６〜２４個、好ましくは８〜２０個、さらに好ましくは１０〜１８個、及び非常に好ましくは１２〜１６個の炭素原子、例えば１３、１４、又は１５個の炭素原子を有する、二価の脂肪族及び／又は脂環式炭化水素ラジカルである）
によって示し得る。
【００５２】
特に好ましくは、上記式中の二価ラジカルＲ５は、脂環式構造及び１３〜１５個の炭素原子を含有する。特に適したラジカルＲ５の例は、以下の式（ＶＩ）
【化３】
2020528103.tif 000004
（式中、ラジカルＲ６は、互いに独立して、水素又は１〜４個の炭素原子を有するアルキルラジカル、特にメチル、エチル、プロピル、又はブチルラジカル、好ましくはメチルラジカルである）
の二価ラジカルである。
【００５３】
本発明のコーティング材料組成物におけるポリアミンＡ５の使用は、本発明のコーティング材料が顔料入りの及び／又は充填されたコーティング材料である場合に、非常に有利であることが明らかとなった。顔料入り塗料ベース成分Ａの調製において、ポリアミンＡ５は、それらを使用して、１種又は複数種の顔料Ａ８及び／又はフィラーＡ８を含み、及び添加剤Ａ９も使用して、まず最初に粉砕ペーストを生成し、この粉砕ペーストを他の塗料ベース構成成分と均一に混合するように、用いることが好ましい。
【００５４】
ポリエーテルジオールＡ６
本発明のコーティング材料組成物は、好ましくは、一般式（ＶＩＩ）
ＨＯ−（ＡＯ）ｔ−Ｈ              （ＶＩＩ）
（式中、ラジカルＡＯは、互いに独立して、エチレンオキシド、プロピレンオキシド、及びブチレンオキシドからなる群から選択されるアルキレンオキシドラジカルであり、
ｔは５〜３０、好ましくは８〜２５、さらに好ましくは１０〜２０、及び非常に好ましくは１２〜１８である）
のポリエーテルジオールＡ６を含む。
【００５５】
ラジカルＡＯは同一又は異なってよく、ｔ個のラジカル内でそれらはランダムに、ブロックで又は勾配状で配置し得る。２種以上の異なる種類のＡＯが存在する場合、プロピレンオキシドラジカルの割合が、５０ｍｏｌ％を超える、さらに好ましくは少なくとも７０ｍｏｌ％、及び非常に好ましくは少なくとも９０ｍｏｌ％、例えば、特に１００ｍｏｌ％である場合が好ましい。
【００５６】
非常に好ましくは、ポリエーテルジオールＡ６はポリプロピレンオキシド（ＡＯ＝プロピレンオキシド）、さらに具体的にはｔが８〜２５、好ましくは１０〜２０、さらに好ましくは１２〜１８であるポリプロピレンオキシドである。
【００５７】
コーティング材料組成物中のポリエーテルジオールＡ６は、反応性希釈剤として機能する。長鎖ポリエーテルジオールＡ６、好ましくはｔ≧１０のものは、この場合、硬化したコーティングにさらに可撓性をもたらす影響を有する。
【００５８】
ポリエーテル修飾アルキルポリシロキサンＡ７
必ずしも必要ではないが好ましくは、本発明のコーティング材料組成物は、ポリエーテル修飾アルキルポリシロキサンＡ７、好ましくはポリエーテル修飾メチルポリシロキサンを、少量含む。塗料ベース成分Ａの総質量に対して、好ましくは０．５〜５質量％、さらに好ましくは１〜４質量％、及び非常に好ましくは１〜３質量％のポリエーテル修飾アルキルポリシロキサン、さらに具体的には上記の量のポリエーテル修飾メチルポリシロキサンを添加することにより、硬化した、コーティングした繊維強化構成要素の型からの離型効果に対する種Ａ３の効果が改善される。
【００５９】
顔料Ａ８及び／又はフィラーＡ８
本発明のコーティング材料組成物は、顔料入りの及び／又はフィラーで充填された形態で存在し得る。使用する顔料及びフィラーは、原則としてすべての有機及び無機顔料及びフィラーであり得る。
【００６０】
本発明の目的のために、顔料とフィラーとの間に明確な区別をする必要はない。実際の区別では、しばしば屈折率が用いられる。この率が１．７を超える場合、通常「顔料」という用語を、この数値より低い場合、「フィラー」という用語を使用する。
【００６１】
典型的な無機顔料としては、例えば二酸化チタン、酸化亜鉛、酸化鉄及び酸化クロムのような酸化物顔料及びオキシド水酸化物顔料、例えばビスマス−モリブデン−バナジウム酸化物イエロー、クロム−チタンイエロー、スピネルブルー、鉄−マンガンブラウン、亜鉛−鉄ブラウン、鉄−マンガンブラック及びスピネルブラックのような混合相酸化物顔料、硫化亜鉛のような硫化物顔料及び硫化セレン顔料、例えばリトポン、カドミウムイエロー及びカドミウムレッド、例えばクロムイエロー、モリブデンオレンジ及びモリブデンレッドのような混合相クロム酸塩及びクロム酸塩−モリブデン顔料、例えばプルシアンブルーのような錯塩顔料、例えばケイ酸アルミニウム及びウルトラマリン（ブルー、バイオレット及びレッド）のようなケイ酸塩顔料、例えばアルミニウムのような化学元素からなる顔料、銅−亜鉛合金、及び特に顔料カーボンブラック、例えば硫酸バリウムのような他の顔料が挙げられる。
【００６２】
典型的な有機顔料には、モノアゾ顔料、ジスアゾ顔料、及び例えばペリレン顔料及びフタロシアニン顔料などの多環式顔料がある。
【００６３】
典型的な無機フィラーには、例えばタルク及びカオリンのようなケイ酸塩、例えば沈降シリカ又はヒュームドシリカのようなシリカ、例えば水酸化アルミニウム又は水酸化マグネシウムのような酸化物、例えば沈降硫酸バリウム及び硫酸カルシウムのような硫酸塩、例えば、各種の炭酸塩がある。
【００６４】
添加剤Ａ９
本発明のコーティング材料組成物は、構成成分Ａ１〜Ａ８とは異なる、湿潤剤及び／又は分散剤、レオロジー助剤及び流れ制御剤の群からの、添加剤を含み得る。本発明のコーティング材料組成物が１種以上の顔料Ａ８及び／又はフィラーＡ８を含む場合特に、湿潤剤及び分散剤を使用する。
【００６５】
硬化成分Ｂの構成成分
ポリイソシアネートＢ１
硬化成分Ｂは、２．４を超え５までの、好ましくは２．６〜４、さらに好ましくは２．８〜３．６のＮＣＯ基官能価を有するポリイソシアネートＢ１を含む。
【００６６】
ポリイソシアネートＢ１は、好ましくはジイソシアネートのオリゴマー、好ましくは三量体又は四量体である。さらに好ましくは、それらはジイソシアネートのイミノオキサジアジンジオン、イソシアヌレート、アロファネート及び／又はビウレット、非常に好ましくはイミノオキサジアジンジオン及び／又はアロファネート基を含有する三量体である。
【００６７】
さらに好ましくは、硬化成分ＢのポリイソシアネートＢ１は、脂肪族及び／又は脂環式、非常に好ましくは脂肪族のポリイソシアネートである。
【００６８】
特に好ましくは、ヘキサメチレンジイソシアネート及び／又はイソホロンジイソシアネート、非常に具体的にはヘキサメチレンジイソシアネートが、前述のオリゴマー、特に前述の三量体又は四量体のジイソシアネートのベースとしての役目を果たす。
【００６９】
非常に好ましくは、硬化成分Ｂは、脂肪族ジイソシアネートの三量体及び／又は四量体、好ましくはヘキサメチレンジイソシアネート及びイソホロンジイソシアネート、好ましくはヘキサメチレンジイソシアネートのみからなる群から選択される脂肪族ジイソシアネートの三量体をベースとする脂肪族ポリイソシアネートＢ１を含み、ポリイソシアネートは、少なくとも１種のイミノオキサジアジンジオン、イソシアヌレート及び／又はアロファネート構造を含有する。
【００７０】
ポリイソシアネートＢ１又はポリイソシアネートＢ１の組み合わせを選択することにより、得られる硬化したコーティングの硬度に影響を与えることが可能である。
【００７１】
特に、イミノオキサジアジンジオン構造を含有するポリイソシアネートＢ１を使用すると、特定の硬度のコーティングが得られ、それにより、基材構造が硬化したコーティング表面に伝播して望ましくないうねりを表面に構成することを妨げる。この種のポリイソシアネートは、例えばＣｏｖｅｓｔｒｏ社からＤｅｓｍｏｄｕｒ  Ｎ３９００という名称で入手可能である。
【００７２】
同様の結果は、例えばＣｏｖｅｓｔｒｏ社からＤｅｓｍｏｄｕｒ  Ｎ３８００の名称で得ることができる種類の、イソシアヌレート構造を含有するポリイソシアネートＢ１で達成することができ、コーティングは依然として硬いが、より可撓性がある。
【００７３】
アロファネート構造を含有するポリイソシアネートＢ１は、排他的ではないが、好ましくは、本発明の顔料入りコーティング材料組成物、特に構成成分Ａ５も含むものに使用する。アロファネート構造を含有するポリイソシアネートＢ１は、同様に、例えばＤｅｓｍｏｄｕｒ  Ｎ３５００の名称でＣｏｖｅｓｔｒｏ社から入手可能である。
【００７４】
さらなるコーティング材料構成成分
さらなる添加剤Ａ１０及び／又はＢ２
塗料ベース構成成分Ａ１〜Ａ９とは異なるさらなる添加剤Ａ１０は、もしそれらが使用される場合、一般に塗料ベース成分Ａの構成成分である。
【００７５】
しかしながら、これらのさらなる添加剤が硬化成分Ｂに対して反応性がない場合、それらは原則として、硬化成分Ｂの添加剤Ｂ２としても使用され得る。
【００７６】
適した添加剤Ａ１０及び／又はＢ２の例には、ＵＶ吸収剤、光安定剤、ラジカル捕捉剤、熱不安定ラジカル開始剤、架橋触媒Ａ４以外の架橋触媒、他の構成成分のポリオールＡ１０以外のポリオール、例えば単糖又は二糖又はアルジトール、例えば特に、ソルビトール、脱気剤(deaerating agent)、滑剤、重合防止剤、消泡剤、乳化剤、接着促進剤、フィルム形成補助剤又は難燃剤がある。その他の適したコーティング添加剤の例は、Ｊｏｈａｎ  Ｂｉｅｌｅｍａｎ、Ｗｉｌｅｙ−ＶＣＨ、Ｗｅｉｎｈｅｉｍ、ニューヨーク、１９９８年のＬａｃｋａｄｄｉｔｉｖｅ教科書［Ａｄｄｉｔｉｖｅｓ  ｆｏｒ  Ｃｏａｔｉｎｇｓ］に記載されている。
【００７７】
本発明のコーティング材料組成物の望ましくない構成成分は、固形分の決定（１１０℃、６０分、ＡＳＴＭ  Ｄ２３６９（２０１５年））で揮発性のものである。本発明によれば、このような構成成分の割合は、本発明のコーティング材料組成物の総質量に対して、最大で４質量％、好ましくは最大で３、なおよいのは最大で２、又は理想的には最大で１質量％である。この種の望ましくない構成成分の例は、コーティング材料組成物中の遊離イソシアネート基に対して非反応性の水及び揮発性有機溶媒である。しかしながら、例えば顔料やフィラーからの残留水分によって水がコーティング材料に入ること、又は揮発性有機溶媒の予備溶液としてのみ利用可能な或る特定の添加剤を介してそのような揮発性有機溶媒が入ることは、部分的に避けられないので、上記の制限内のこれらの種類の望ましくない構成成分は、一般に許容可能である。しかし好ましくは、そのような構成成分は、それらを含有する構成成分を使用する前に乾燥又は蒸留によって除去する、又は揮発性有機溶媒の場合、塗料ベース又は硬化剤で使用する前に反応性希釈剤に置き換える。
【００７８】
本発明の二成分コーティング材料組成物の好ましい実施形態の例
塗料ベース成分Ａは、好ましくは
ｉ．  エステル基を含有するポリオールの群から選択され、且つ３６０〜４４０ｍｇＫＯＨ／ｇのヒドロキシル価を有し３〜４のヒドロキシル基官能価を有する、１種以上の分岐脂肪族ポリオールＡ１、
ｉｉ．  エーテル基及びエステル基を含まない一般式（Ｉ）
Ｒ１−（ＯＨ）ｐ        （Ｉ）
（式中、Ｒ１は５〜１８個の炭素原子を有するｐ価の分岐飽和脂肪族炭化水素ラジカルであり、ラジカルＲ１は任意に２個の第三級アミノ基を含み、及びｐは２〜４である）の１種以上の脂肪族ポリオールＡ２、
ｉｉｉ．  一般式（ＩＩ）
Ｒ２−（Ｃ＝Ｏ）ｒ−Ｏ−（ＡＯ）ｓ−Ｒ３        （ＩＩ）
（式中、Ｒ２は６〜３０個の炭素原子を有する飽和又は不飽和の脂肪族炭化水素ラジカルであり、Ｒ３はＨ、ラジカルＰＯ（ＯＨ）２、又は任意に部分的にリン酸化された単糖のラジカル又は任意に部分的にリン酸化されたアルジトールのラジカルであり、ＡＯはエチレンオキシド及びプロピレンオキシドからなる群から選択される１種以上のアルキレンオキシドラジカルを表し、ｒは０又は１であり、ｓは０〜３０である）の１種以上の種Ａ３、
ｉｖ．  ジアルキルスズジカルボキシレート及びジアルキルスズジメルカプチドの群から選択される１種以上の架橋触媒Ａ４、
ｖ．  ２個の第二級アミノ基、及び１２０〜２８０ｍｇＫＯＨ／ｇのアミン価を有する１種以上のポリアミンＡ５（塗料ベース成分Ａ中に１種以上の顔料Ａ８及び／又は１種以上のフィラーＡ８も存在する場合）、
ｖｉ．  プロピレンオキシド単位及び任意にエチレンオキシド単位を含む任意の１種以上のポリエーテルジオールＡ６、
ｖｉｉ．  １種以上のポリエーテル修飾メチルポリシロキサンＡ７、
ｖｉｉｉ．  任意の１種以上の顔料Ａ８及び/又は１種以上のフィラーＡ８、及び
ｉｘ．  湿潤剤及び／又は分散剤、レオロジー助剤及び流れ制御剤からなる群から選択される１種以上の添加剤Ａ９（塗料ベース成分Ａ中に１種以上の顔料Ａ８及び／又は１種以上のフィラーＡ８も存在する場合）、を含む。
【００７９】
塗料ベース成分Ａは、さらに好ましくは
ｉ．  エステル基を含有するポリオールの群から選択され、且つ３４０〜４６０ｍｇＫＯＨ／ｇのヒドロキシル価を有し３〜４のヒドロキシル基官能価を有する、１種以上の分岐脂肪族ポリオールＡ１、
ｉｉ．  エーテル基及びエステル基を含まない一般式（Ｉ）
Ｒ１−（ＯＨ）ｐ        （Ｉ）
（式中、Ｒ１は７〜１２個の炭素原子を有するｐ価の分岐飽和脂肪族炭化水素ラジカルであり、ラジカルＲ１は任意に２個の第三級アミノ基を含み、及びｐは２〜４である）の１種以上の脂肪族ポリオールＡ２、
ｉｉｉ．  一般式（ＩＩ）
Ｒ２−（Ｃ＝Ｏ）ｒ−Ｏ−（ＡＯ）ｓ−Ｒ３        （ＩＩ）
（式中、Ｒ２は１０〜２４個の炭素原子を有する飽和又は不飽和の脂肪族炭化水素ラジカルであり、Ｒ３はＨ、ラジカルＰＯ（ＯＨ）２、又は任意に部分的にリン酸化された単糖のラジカル又は任意に部分的にリン酸化されたアルジトールのラジカルであり、ＡＯはエチレンオキシド及びプロピレンオキシドからなる群から選択される１種以上のアルキレンオキシドラジカルを表し、ｒは０又は１であり、ｓは０〜３０である）の１種以上の種Ａ３、
ｉｖ．  ジアルキルスズジカルボキシレート及びジアルキルスズジメルカプチドの群から選択される１種以上の架橋触媒Ａ４、
ｖ．  少なくとも２個の第二級アミノ基、及び１５０〜２５０ｍｇＫＯＨ／ｇのアミン価を有する１種以上のポリアミンＡ５（塗料ベース成分Ａ中に１種以上の顔料Ａ８及び／又は１種以上のフィラーＡ８も存在する場合）、
ｖｉ．  プロピレンオキシド単位及び任意にエチレンオキシド単位を含む任意の１種以上のポリエーテルジオールＡ６、
ｖｉｉ．  １種以上のポリエーテル修飾メチルポリシロキサンＡ７、
ｖｉｉｉ．  任意の１種以上の顔料Ａ８及び/又は１種以上のフィラーＡ８、及び
ｉｘ．  湿潤剤及び／又は分散剤、レオロジー助剤及び流れ制御剤からなる群から選択される１種以上の添加剤Ａ９（塗料ベース成分Ａ中に１種以上の顔料Ａ８及び／又は１種以上のフィラーＡ８も存在する場合）、を含む。
【００８０】
塗料ベース成分Ａは、特に好ましくは
ｉ．  エステル基を含有するポリオールの群から選択され、且つ３４０〜４６０ｍｇＫＯＨ／ｇのヒドロキシル価を有し３〜４のヒドロキシル基官能価を有する、１種以上の分岐脂肪族ポリオールＡ１、
ｉｉ．  エーテル基及びエステル基を含まない一般式（Ｉ）
Ｒ１−（ＯＨ）ｐ        （Ｉ）
（式中、Ｒ１は、２個のすぐ隣接するヒドロキシル基の間に存在する炭素原子を７〜１２個、最大で２〜６個有するｐ価の分岐飽和脂肪族炭化水素ラジカルであり、ラジカルＲ１は任意に２個の第三級アミノ基を含み、及びｐは２〜４である）の１種以上の脂肪族ポリオールＡ２であって、６５０〜８５０ｍｇＫＯＨ／ｇのヒドロキシル価を有する１種又は複数種のポリオールＡ２、
ｉｉｉ．  一般式（ＩＩ）
Ｒ２−（Ｃ＝Ｏ）ｒ−Ｏ−（ＡＯ）ｓ−Ｒ３        （ＩＩ）
（式中、Ｒ２は１０〜２４個の炭素原子を有する飽和又は不飽和の脂肪族炭化水素ラジカルであり、Ｒ３はＨ、ラジカルＰＯ（ＯＨ）２、又は任意に部分的にリン酸化された単糖のラジカル又は任意に部分的にリン酸化されたアルジトールのラジカルであり、ＡＯはエチレンオキシド及びプロピレンオキシドからなる群から選択される１種以上のアルキレンオキシドラジカルを表し、ｒは０又は１であり、及び少なくとも１種の種についてｓは０であり、及び少なくとも１種のさらなる種についてｓは２〜２５、好ましくは６〜２０である）の２種以上の種Ａ３、
ｉｖ．  ジアルキルスズジカルボキシレートの群から選択される架橋触媒Ａ４、
ｖ．  １種以上のポリアミンＡ５（塗料ベース成分Ａ中に１種以上の顔料Ａ８及び／又は１種以上のフィラーＡ８も存在する場合）であって、少なくとも２個の第二級アミノ基、及び１５０〜２５０ｍｇＫＯＨ／ｇのアミン価を有し、一般式（Ｖ）
【化４】
2020528103.tif 000005
（式中、
ラジカルＲ４は、互いに独立して、１〜６個の炭素原子を有する分岐又は非分岐のアルキルラジカルであり、
ラジカルＲ５は、６〜２４個の炭素原子を有するｗ価の脂肪族及び／又は脂環式炭化水素ラジカルであり、及び
ｗは２〜４である）
の構造を有する１種又は複数種のポリアミンＡ５、
ｖｉ．  ５０ｍｏｌ％を超えるプロピレンオキシドラジカル及び任意にエチレンオキシドラジカルを含む任意の１種以上のポリエーテルジオールＡ６、
ｖｉｉ．  １種以上のポリエーテル修飾メチルポリシロキサンＡ７、
ｖｉｉｉ．  任意の１種以上の顔料Ａ８及び/又は１種以上のフィラーＡ８、及び
ｉｘ．  湿潤剤及び／又は分散剤、レオロジー助剤及び流れ制御剤からなる群から選択される１種以上の添加剤Ａ９（塗料ベース成分Ａ中に１種以上の顔料Ａ８及び／又は１種以上のフィラーＡ８も存在する場合）、を含む。
【００８１】
硬化成分Ｂは、好ましくは
ｉ．  平均２．４〜４個のＮＣＯ基を有する１種以上の脂肪族ポリイソシアネートＢ１
を含む。
【００８２】
硬化成分Ｂは、さらに好ましくは
ｉ．  平均２．６〜４個のＮＣＯ基を有し、ジイソシアネートの三量体及び／又は四量体であり、三量体及び／又は四量体がイミノオキサジアジンジオン、イソシアヌレート、アロファネート及びビウレットの群から選択される、１種以上の脂肪族ポリイソシアネートＢ１
を含む。
【００８３】
硬化成分Ｂは、特に好ましくは
ｉ．  平均２．８〜３．６個のＮＣＯ基を有し、ジイソシアネートの三量体及び／又は四量体であり、三量体及び／又は四量体がイミノオキサジアジンジオン、イソシアヌレート及びアロファネートの群から選択され、ジイソシアネートがヘキサメチレンジイソシアネート及びイソホロンジイソシアネートからなる群から選択される、１種以上の脂肪族ポリイソシアネートＢ１
を含む。
【００８４】
使用する構成成分の量
以下に指定する、塗料ベース成分Ａ中の構成成分Ａ１〜Ａ１０、及び硬化成分中のＢ１及びＢ２の百分率割合は、本発明の上記のすべての実施形態に有効である。従って、百分率割合は、当該構成成分の最も広い定義、及び当該構成成分の最も好ましい変形の両方に、等しく適用される。これは、当該構成成分が前記構成成分の１種又は複数種からなるかどうかに関係なく当てはまる。
【００８５】
本発明の二成分コーティング材料組成物の総質量内の、構成成分Ａ１〜Ａ９及びＢ１の質量合計は、好ましくは少なくとも９０質量％、さらに好ましくは少なくとも９５質量％、非常に好ましくは少なくとも９７又は少なくとも９８質量％である。特に好ましくは、本発明の二成分コーティング材料組成物は、構成成分Ａ１〜Ａ９及びＢ１からなる。
【００８６】
本発明の二成分コーティング材料組成物が構成成分Ａ８を含有しないものである場合、構成成分Ａ１、Ａ２、Ａ３、Ａ４、Ａ６、Ａ７、及びＢ１の質量合計は、好ましくは少なくとも９０質量％、さらに好ましくは少なくとも９５質量％、非常に好ましくは少なくとも９７又は９８質量％である。そのような場合、本発明の二成分コーティング材料組成物は、非常に好ましくは、構成成分Ａ１〜Ａ４、Ａ６、Ａ７、及びＢ１からなる。
【００８７】
構成成分Ａ１、Ａ２、及び存在する場合、Ａ５の量は、塗料ベース成分Ａにおいて、広い範囲内で変化し得る。ここで、構成成分Ａ１、Ａ２、及びＡ５の質量合計は、塗料ベース成分Ａの総質量に対して、７５〜９５質量％、さらに好ましくは８０〜９３質量％、非常に好ましくは８２〜９０質量％であることが好ましい。
【００８８】
構成成分Ａ１及びＡ２の質量合計に対する構成成分Ａ１の量は、同様に広い範囲内で変化し得る。好ましくは、構成成分Ａ１及びＡ２の質量合計に対する構成成分Ａ１の割合は、５０質量％を超え、さらに好ましくは５５質量％を超え、及び８０質量％未満、非常に好ましくは５８〜７５質量％又は６０〜７０質量％である。
【００８９】
種Ａ３の全体は、塗料ベース成分の総質量に対して、好ましくは１〜７質量％、さらに好ましくは２〜６質量％、非常に好ましくは３〜５質量％の量で存在する。
【００９０】
１種又は複数種の架橋触媒Ａ４は、塗料ベース成分Ａの総質量に対して、好ましくは０．１５〜１．５質量％、さらに好ましくは０．２〜１．０質量％、さらに具体的には０．２５〜０．８質量％の量で使用される。
【００９１】
本発明の二成分コーティング材料組成物中に１種以上の構成成分Ａ５がある場合、その割合は、構成成分Ａ１、Ａ２、及びＡ５の質量合計内で、好ましくは５０質量％未満、さらに好ましくは４５質量％未満、さらに好ましくは４０質量％未満、しかし好ましくは１０質量％を超え、さらに好ましくは２０質量％を超え、非常に好ましくは３０質量％を超える。
【００９２】
本発明の二成分コーティング材料組成物中に１種以上のポリエーテルジオールＡ６がある場合、その量は、塗料ベース成分Ａの総質量に対して、好ましくは１〜１０質量％、さらに好ましくは２〜８質量％、非常に好ましくは３〜７質量％又は４〜６質量％である。
【００９３】
本発明の二成分コーティング材料組成物中に１種以上のポリエーテル修飾アルキルポリシロキサンＡ７がある場合、その量は、塗料ベース成分Ａの総質量に対して、好ましくは０．５〜５質量％、さらに好ましくは１〜４質量％、非常に好ましくは１〜３質量％又は２〜３質量％である。
【００９４】
本発明の二成分コーティング材料組成物中の顔料Ａ８及び／又はフィラーＡ８の量は、広い範囲内で変化し得る。顔料及び／又はフィラーの総量は、塗料ベース成分Ａの総質量に対して、顔料の隠蔽力又は望ましい充填度に応じて、好ましくは０．１〜２０質量％、さらに好ましくは０．３〜１０質量％、及び非常に好ましくは０．５〜５質量％である。
【００９５】
本発明の二成分コーティング材料組成物中の添加剤Ａ９の量は、同様に広い範囲内で変化し得る。本発明の二成分コーティング材料組成物中に流れ制御剤が存在する場合、塗料ベース成分Ａの総質量に対する前記薬剤の量は、好ましくは０．１〜２質量％、さらに好ましくは０．２〜１．５質量％、及びさらに好ましくは０．３〜１質量％である。同じ量の範囲が好ましくはレオロジー助剤にも有効である。湿潤剤及び分散剤の量は、特に顔料含有量及び／又はフィラー含有量、及び顔料及び／又はフィラーの性質に依存して、より広い範囲内で慣例的に変化する。塗料ベース成分Ａの総質量に対する湿潤剤及び分散剤の量は、慣例的に、好ましくは０．１〜５質量％、さらに好ましくは０．２〜３質量％である。塗料ベース成分の総質量に対する添加剤Ａ９の総量は、好ましくは０〜８質量％、さらに好ましくは０．１〜５質量％、非常に好ましくは０．５〜４質量％である。
【００９６】
硬化成分Ｂは、好ましくは少なくとも８０質量％、さらに好ましくは少なくとも９０質量％、及び非常に好ましくは少なくとも９５質量％、なおよいのは１００質量％のポリイソシアネートＢ１を含む。しかしながら、硬化成分が、ポリイソシアネートＢ１の定義の範囲内にない、さらなるジイソシアネート又はポリイソシアネートＢ３、さらに具体的には、２．４未満又は５を超えるＮＣＯ官能価を有するものであることも可能である。
【００９７】
本発明の二成分コーティング材料組成物の総質量に対して、任意の添加剤Ａ１０及びＢ２は、０〜最大８質量％、好ましくは最大５質量％、例えば０．５〜８質量％又は１〜５質量％の総量で存在し得る。
【００９８】
繊維強化プラスチックをコーティングするための方法
本発明のさらなる主題は、繊維強化プラスチック及び／又はそのようなプラスチックを含む構成要素をコーティングするための方法である。本発明において、構成要素は、通常のように、他の構成要素と併せて、構造集合体を形成する個々の構成要素であると理解される。例えば、構成要素が車体の一部である場合、その構成要素は他の車体構成要素と一緒に組み立てて車体を形成し得る。繊維強化プラスチックをコーティングするための本発明の方法は、繊維強化プラスチックで作製された構成要素のコーティングの例を参照して記載する。しかしながら一般に、構成要素としての役目を果たすことができる繊維強化プラスチックの目的に関係なく、本発明は一般に繊維強化プラスチックのコーティングに関するものであり、従って、上記の意味の構成要素に限定されない。従って、以下で繊維強化プラスチックで作製された構成要素のコーティングに言及する場合、これは一般に、「構成要素機能」のない繊維強化プラスチックのコーティングも包含する。
【００９９】
本発明の方法では、繊維強化プラスチックで作製された構成要素を好ましくは型に入れる。本発明の方法は、型を離型剤又は離型助剤でコーティングする必要がない。型は、繊維強化プラスチックで作製された構成要素と型との間の隙間を除いて閉じ、これにより型と繊維強化プラスチックで作製された構成要素との間に中空が形成される。その後中空を本発明のコーティング材料で満たし、本発明のコーティング材料を硬化させる。ここで、隙間の幅は、硬化したコーティング材料の膜厚が好ましくは１００〜２５０μｍ、さらに好ましくは１２５〜２２５μｍ、非常に好ましくは１５０〜２００μｍとなるように作製される。硬化後、繊維強化プラスチックで作製されたコーティングした構成要素を、型から取り出すか、又は離型する。繊維強化プラスチックで作製されたコーティングした構成要素は、研磨操作なしで、場合により簡単な洗浄後に、さらなるコーティング材料、例えば、１種以上のベースコート材料及び１種以上のクリアコート材料で直接コーティングし、１枚以上のベースコートフィルム及び１枚以上のクリアコートフィルムをそれぞれ形成してよい。好ましくは、プライマーサーフェーサーコートは、本発明のコーティングした繊維強化プラスチックではなく、代わりにベースコートフィルムに直接塗布する。
【０１００】
使用することができるベースコート及びクリアコート材料はそれぞれ、原則として、ＯＥＭ仕上げ又は再仕上げで従来用いられているあらゆるベースコート及びクリアコート材料である。そのようなベースコート及びクリアコート材料は、例えばＢＡＳＦ  Ｃｏａｔｉｎｇｓ  ＧｍｂＨ社から入手可能であり、特に、ＥｖｅｒＧｌｏｓｓ製品ラインからのクリアコートは、特に良好に機能したクリアコート材料に含まれる。
【０１０１】
本発明の二成分コーティング材料組成物によるコーティングは、好ましくは、ＫｒａｕｓｓＭａｆｆｅｉ  Ｇｒｏｕｐ  ＧｍｂＨ社によって確立され、上記方法の一実施形態とみなされ得る、表面樹脂トランスファー成形プロセスで得られる。このプロセスの記載は、例えば、Ｋｕｎｓｔｓｔｏｆｆｅ３／２０１４、第８６頁〜第８９頁のＲｅｎｋｌ，Ｓｃｈｍｉｄｈｕｂｅｒ＆Ｆｒｉｅｓに記載されている。このプロセスに使用することができる機械又は単位は、同様にＫｒａｕｓｓＭａｆｆｅｉ  Ｇｒｏｕｐ  ＧｍｂＨ社から（例えばＭｉｎｉｄｏｓの名称で）入手可能である。
【０１０２】
典型的には、本発明の二成分コーティング組成物の塗料ベース成分Ａ及び硬化成分Ｂは、別個の供給ラインを介して単位の混合ヘッドに供給される。供給される塗料ベース成分Ａ及び硬化成分Ｂは、４０℃〜８０℃、さらに好ましくは５０℃〜７５℃、例えば５５℃〜７０℃の間の温度に予熱されていることが好ましい。これらは、１６０〜２００バール、さらに好ましくは１７０〜１９０バールの範囲の圧力下で供給されることが好ましい。反応時間は、好ましくは１００℃〜１４０℃、さらに好ましくは１１０℃〜１３０℃の型温度で、一般に１〜６分、典型的には２〜４分の範囲で変化する。
【０１０３】
繊維強化プラスチックから作製され、本発明の方法で使用される構成成分は、好ましくは予備成形繊維強化プラスチックであり、さらに好ましくは、炭素繊維強化プラスチック（ＣＲＰ）、ガラス繊維強化プラスチック（ＧＲＰ）、及びアラミド繊維強化プラスチック（ＡＲＰ）からなる群から選択される繊維／プラスチック複合材料である。繊維は、好ましくは繊維集合体の形態で存在し、さらに具体的には織布、敷設スクリム、編布、テープ、不織布及び／又はマットの形態で存在する。
【０１０４】
繊維が埋め込まれたプラスチックマトリクスは、エポキシ樹脂及びポリウレタンの群から選択されることが好ましく、さらに好ましくはエポキシ樹脂である。
【０１０５】
特に好ましい繊維強化プラスチック及びそれから作製される構成要素は、エポキシ樹脂マトリクス中に炭素繊維を含む。
【０１０６】
繊維強化プラスチックで作製された典型的で好ましい構成要素は、自動車の車体部品である。しかしながら、本発明は、自動車の車体部品のコーティングに限定するものではない。その代わりに、あらゆる繊維強化プラスチック及び／又はそれから作製される構成要素は、特にそれらが非常に高級な仕上げ、特にクラスＡ表面を必要とする適用領域に意図される場合、本発明の方法におけるコーティングに使用し得る。
【０１０７】
コーティングした繊維強化プラスチックの製造方法
本発明によりコーティングする繊維強化プラスチック及び／又はその構成要素の製造及び予備成形は、好ましくは、その後に行われる、本発明の二成分コーティング材料組成物による、繊維強化プラスチックから作製された構成要素の本発明によるコーティングと同じ型で行い得る。圧縮ＲＴＭ（圧縮樹脂トランスファー成形プロセス）として知られている方法の場合は、前述の繊維又は前述の繊維の繊維集合体の１つ以上のプライを含む予備成形体を型内に入れ、型キャリアを閉じ、中空を空にする。その後、型を所定の隙間寸法まで開放したまま、繊維を取り囲む液体のマトリクス形成プラスチックを注入する。その後、予備成形体を通して液体プラスチックをプレスし、繊維又は繊維集合体を濡らし、型を閉じる。続いて、液体プラスチックを硬化させて繊維強化プラスチックから作製された構成要素を形成する。硬化が完了した後、型の半分を再び隙間状に開き、型内に残っている繊維強化プラスチックで作製された構成要素は、上述したように、隙間を満たすことによって本発明の二成分コーティング材料で直接コーティングし得る。繊維強化プラスチックから作製された構成要素が型そのものの中で製造されるので、構成要素が型内に既に位置しており、コーティング前に繊維強化プラスチックから作製された構成要素の挿入は、このように省略することが可能である。繊維強化プラスチックから作製されたこのような構成要素の製造は、当業者にはよく知られているので、ここではこれ以上詳細な記載はしない。従って、本発明のさらなる課題は、繊維強化プラスチックから作製されたコーティングした構成要素の製造方法である。
【０１０８】
従って、本発明の好ましい主題は、繊維強化プラスチック、好ましくは予備成形された繊維強化プラスチックから作製されたコーティングした構成要素を製造する二つの段階の方法でもある。この方法は、第一の段階として、繊維強化プラスチック又はそれから作製される構成要素の製造、及び第二の段階として、第一の段階で得られた繊維強化プラスチック又はそれから作製される構成要素の、表面樹脂トランスファー成形プロセスによるコーティングを含み、ここで本発明の二成分コーティング材料組成物を第二の段階において繊維強化プラスチック又は構成要素のコーティングに使用する。
【０１０９】
第二の方法の段階は、好ましくは、方法の第一の段階の直後に、第一の段階で得られた繊維強化プラスチック又はそれから作製される構成要素を型から取り出さずに、実行する。従ってこの場合、純粋な表面樹脂トランスファー成形プロセスの場合のように、コーティングした繊維強化構成要素を損傷することなく離型するために離型剤で型をコーティングする必要はない。
【０１１０】
本発明のコーティング材料の使用方法
本発明のさらなる主題は、本発明の二成分コーティング材料組成物を、繊維強化プラスチック及び／又はそれから作製される構成要素を、好ましくは表面樹脂トランスファー成形プロセスでコーティングするために使用する方法である。
【０１１１】
特に好ましいのは、本発明の二成分コーティング材料組成物を、二段階法におけるコーティング材料として使用する方法である。この方法は、第一の段階として、繊維強化プラスチック又はそれから作製される構成要素の、圧縮樹脂トランスファー成形プロセスによる製造、及び第二の段階として、第一の段階で表面樹脂トランスファー成形プロセスにより得られた繊維強化プラスチック又はそれから作製される構成要素のコーティングを含み、ここで本発明の二成分コーティング材料組成物を第二の段階において繊維強化プラスチック又は構成要素のコーティングに使用する。
【０１１２】
方法の第二の段階は、好ましくは、第一の方法の段階の直後に、第一の段階で得られた繊維強化プラスチック又はそれから作製される構成要素を型から取り出さずに、実行する。よってやはり、第二の段階を実行する前に、離型剤で型をコーティングする必要はない。
【実施例】
【０１１３】
本発明を以下の実施例により説明する。
【０１１４】
２Ｋコーティング材料組成物：実施例１〜４
表１の数値はすべて質量部の数値である。塗料ベース成分Ａ及び硬化成分Ｂ中の構成成分は、各場合とも、合計が１００質量部である。使用前に、塗料ベース成分Ａ及び硬化成分Ｂを上記質量比で互いに均一に混合した。特に明記しない限り、使用したあらゆる構成要素は無溶媒である（１００％固体）。
【０１１５】
実施例１〜３の塗料ベース成分Ａの調製においては、まず、構成成分Ａ１及びＡ２を導入し、さらなる構成成分Ａ３、Ａ４、Ａ６、及びＡ７を、攪拌しながら混合した（最高温度６０℃で混合時間約３０分）。その後、塗料ベース材料をろ過して排出した。
【０１１６】
顔料を含有する実施例４の塗料ベース成分Ａの調製においては、まず、構成成分Ａ５、Ａ８、Ａ９ａ、及びＡ９ｂからミルベースを調製した。Ａ５を最初に導入し、構成成分Ａ８、Ａ９ａ、及びＡ９ｂを撹拌しながら混合した（混合時間１０分、最高温度６０℃）。これに続いて、ビーズミル（ミルベース：ビーズ比＝１：１．５）中で３０分間、２０００ｒｐｍで最高温度６０℃を準拠して、粉砕した（ヘグマン粒度＜５μｍ）。ミルベースを低下させるために、さらなる構成成分を撹拌しながら添加し、最高温度で１０分間混合した。その後、塗料ベース材料をろ過して排出した。
【０１１７】
塗料ベース成分Ａ及び硬化成分Ｂは、以下に記載するように、単位の混合ヘッドにおいて、上記特定の質量比で、塗布直前まで均一に混合しなかった。
【０１１８】
【表１】
2020528103.tif 000006
【０１１９】
Ａ１：約４００ｍｇＫＯＨ／ｇのヒドロキシル価、及び２．２〜３の間のヒドロキシル基官能価を有する分岐短鎖ポリエステルポリオール
Ａ２：２，２，４−トリメチルペンタン−１，３−ジオール及び２−ブチル−２−エチルプロパンジオールの混合物（５３／４７、ｗ／ｗ）
Ａ３：式Ｒ２−（Ｃ＝Ｏ）ｒＯ−（ＡＯ）ｓ−Ｒ３の化合物の混合物、（ａ）Ｒ２＝１２〜２２個の炭素原子を有する飽和及び不飽和炭化水素ラジカルの混合物、ｒ＝０、ＡＯ＝主にエチレンオキシド単位及びいくつかのプロピレンオキシド単位の混合物、及びＲ３＝Ｈ（Ｍｎ≒６５０ｇ／ｍｏｌ）、及び（ｂ）Ｒ２＝２１個の炭素原子を有する不飽和炭化水素ラジカル、ｓ＝０、及びＲ３＝Ｈ、を含む、
Ａ４：ジオクチルスズジラウレート
Ａ５：約１９０ｍｇＫＯＨ／ｇのアミン価を有するポリアスパラギン酸エステルに基づく第二級ジアミン
Ａ６：２個の末端ヒドロキシル基及び約９００ｇ／ｍｏｌの数平均分子量（末端基決定による）を有する直鎖プロピレングリコール
Ａ７：ポリエーテル修飾メチルポリシロキサン
Ａ８：高導電性カーボンブラック顔料
Ａ９ａ：酸性基を有するコポリマーに基づく市販の湿潤剤及び分散剤（１：１メトキシプロピルアセテート／アルキルベンゼン中５２％）
Ａ９ｂ：有機的に修飾されたベントナイト粘土に基づく市販の増粘剤
Ａ９ｃ：ポリアクリレートに基づく市販の流れ制御剤
Ｂ１ａ：ＮＣＯ含有量が２３．５質量％のイミノオキサジアジンジオン種のヘキサメチレンジイソシアネート三量体
Ｂ１ｂ：ＮＣＯ含有量が１１質量％のイソシアヌレート種のヘキサメチレンジイソシアネート三量体
Ｂ１ｃ：ＮＣＯ含有量が１９．５質量％のヘキサメチレンジイソシアネートアロファネート／三量体
【０１２０】
表面ＲＴＭプロセスにおけるコーティングした繊維強化成形品の製造
（Ａ）繊維強化成形品の製造（Ｍｉｎｉｄｏｓエポキシ−ＲＴＭ／ＳＦＴ単位ＭＸ６００、混合ヘッド５／８ＵＬＫＰ−２ＫＶＶ）
型を開き、外部離型剤を塗布して広げ、炭素繊維予備成形体（Ｃｈｏｍａｒａｔ）を挿入し、型（型キャリアタイプ：ＣＦＴ３８０、型閉じ力：２５０ｋＮ）を閉じた。エポキシマトリクス材料（樹脂：Ｂａｘｘｏｒｅｓ  ＥＲ２２００（８３℃に加熱）；硬化剤：Ｂａｘｘｏｄｕｒ  ＥＣ２１２０（３０℃に加熱））を圧力下で型に導入し（樹脂：１３２バール、ノズル内のノズル：０．９ｍｍ；硬化剤１３０バール、ノズル：０．４ｍｍ）、１１５〜１３０℃の間の型キャリア温度で５分間硬化させた。
【０１２１】
（Ｂ）繊維強化成形品のコーティング（オーバーモールディング）
工程（Ａ）による繊維強化成形品の製造に続いて、金型を隙間まで開き、実施例１のコーティング材料組成物を圧力下で２個のスロットを通して導入し（塗料ベース成分Ａ：温度６５℃、０．５ｍｍスロット、１７２バール、硬化成分Ｂ：温度６０℃、０．６ｍｍスロット、１８０バール）、厚さ２００μｍ（硬化）を有するコーティングを得た。コーティング材料組成物の硬化は、約１１５〜１３０℃（１５０秒）の型キャリア温度で行った。コーティングした成形品は問題なく離型可能であり、残留物はなかった。
【０１２２】
本発明によりコーティングした成形品は、必要であれば、研磨手順は言うまでもなく、費用がかかり不便な洗浄作業なしに再コーティングすることができる。しかしながら、輸送又は長期貯蔵後は、市販のプラスチッククリーナーを使用して、コーティングした成形品を簡単に拭くことが望ましい。他の前処理は必要ない。
【０１２３】
本発明によりコーティングした繊維強化成形品は、市販の標準の再仕上げベースコート材料（ＢＣ  ＪＷ６２−７Ａ５２；２３℃で１０分、次いで８０℃で１５分）及びクリアコート材料（ＣＣ  ＪＦ７１−０４０８、ＥｖｅｒＧｌｏｓｓ、２３℃で１０分、次いで８０℃で４５分）で再コーティングし、硬化させた（製品は両方ともＢＡＳＦ  Ｃｏａｔｉｎｇｓ  ＧｍｂＨ社から入手可能）。
【０１２４】
その後、ＤＩＮ  ＥＮ  ＩＳＯ６２７０−２（２００５−０９）による一定条件試験を実行し（４０℃で２４０時間）、その後、ＤＩＮ  ＥＮ  ＩＳＯ２４０９（２０１３−０６；ＤＥ）によるクロスカット試験（暴露終了後１時間及び２４時間）、及びＤＩＮ  ５５６６２（２００９−１２）による蒸気ジェット接着試験（暴露終了後１時間及び２４時間）により、膨れ（目視）を評価した。膨れは観察されなかった。クロスカット試験及び蒸気ジェット試験でも、コーティング膜の剥離は見られなかった。
【国際調査報告】
2020528103.tif 000008
2020528103.tif 000009
2020528103.tif 000010
2020528103.tif 000011